(57)【要約】【課題】触媒層に疎水性を付与して生成水の散逸性を向上させ、同時に有効表面積及び触媒利用率を向上させた固体高分子型燃料電池の疎水性触媒層およびその製造方法を提供する。【解決手段】白金酸化物を還元してなる触媒と、疎水剤とプロトン導電性電解質とからなる、固体高分子型燃料電池用触媒層。前記疎水剤は、主にアルキルシロキサンからなる。疎水性置換基を含むＳｉ化合物を、白金酸化物に接触させ、白金酸化物の触媒作用によって、前記Ｓｉ化合物を加水分解及び重合反応させ、その後還元処理することで、アルキルシロキサン重合体を担持した疎水性触媒層を得る。【選択図】図２
2006332041.tif 000002
【特許請求の範囲】
【請求項１】
触媒と、疎水剤とプロトン伝導性電解質とからなる、固体高分子型燃料電池用多孔質触媒層において、前記触媒は、白金酸化物を還元してなる樹枝状形状触媒であり、前記疎水剤は、Ｓｉ原子、Ｏ原子および疎水性置換基を有する化合物からなり、ＳｉとＰｔの原子数比Ｓｉ／Ｐｔが０．１５以上０．２５以下であることを特徴とする固体高分子型燃料電池用疎水性触媒層。
【請求項２】
前記疎水剤は、置換基を有するシロキサン重合体からなることを特徴とする請求項１に記載の固体高分子型燃料電池用疎水性触媒層。
【請求項３】
前記疎水剤は、アルキルシロキサンからなることを特徴とする請求項１に記載の固体高分子型燃料電池用疎水性触媒層。
【請求項４】
白金酸化物の触媒作用で、加水分解反応を起こし重合可能基を生成する、疎水性置換基を含むＳｉ化合物を、白金酸化物に接触させる工程と、前記Ｓｉ化合物を白金酸化物の近傍で重合反応させることで、前記疎水剤を白金酸化物表面に生じさせる工程と、その後に白金酸化物を還元する工程とを有することを特徴とする固体高分子型燃料電池用疎水性触媒層の製造方法。  
【請求項５】
前記疎水性置換基を含むＳｉ化合物が、２，４，６，８−テトラアルキルシクロテトラシロキサン、１，１，１，３，３，３−ヘキサアルキルジシラザン、モノアルキルシラン、ジアルキルシラン、トリアルキルシラン、からなる群より選ばれた少なくとも一種類以上の化合物または混合物であることを特徴とする請求項４に記載の固体高分子型燃料電池用疎水性触媒層の製造方法。
【請求項６】
請求項１乃至３のいずれかに記載の疎水性触媒層と固体高分子電解質膜とを少なくとも有する固体高分子型燃料電池。
【請求項７】
請求項４又は５に記載の製造方法によって疎水性触媒層を形成する工程を含むことを特徴とする固体高分子型燃料電池の製造方法。
【発明の詳細な説明】
【技術分野】
【０００１】
本発明は固体高分子型燃料電池の疎水性触媒層及びその製造方法、固体高分子型燃料電池及びその製造方法に関するものである。
【背景技術】
【０００２】
固体高分子型燃料電池は、エネルギー変換効率が高いこと、クリーンであること、静かであることなどから、将来のエネルギー生成装置として期待されている。固体高分子型燃料電池はエネルギー密度が高く、運転温度が低いことから、近年では、自動車や家庭用発電機などの用途だけではなく、携帯電話、ノート型パソコン、デジタルカメラなど小型の電気機器などの用途も検討されている。固体高分子型燃料電池は、従来の二次電池に比べ長時間駆動できる可能性があり、注目を集めている。
【０００３】
固体高分子型燃料電池は、運転温度が１００℃以下でも駆動できるという利点を有する。一方、発電時間の経過に伴って次第に電圧が低下し、終には発電が停止するという問題点を有している。
【０００４】
このような問題点は、反応で生じる水が触媒層の空隙内に滞留し、触媒層中の空隙を水が塞いで、反応物質である燃料ガスの供給を妨げることにより、発電反応が停止するという、所謂「フラッディング現象」に起因している。特に水が生成するカソード側の触媒層でフラッディングが起きやすい。
【０００５】
また、小型の電気機器用燃料電池として実用化するためには、システム全体のコンパクト化が必須である。特に燃料電池を小型電気機器に搭載する場合においては、システム全体だけでなく電池自体も小型化する必要がある。そのため、ポンプやブロワーなどを用いずに空気を通気孔から自然拡散によって空気極へ供給される方式（Ａｉｒ  Ｂｒｅａｔｈｉｎｇ）が有力視されている。
【０００６】
このような場合、生成水は自然蒸発によってのみ燃料電池外へ排出されるので、生成水が触媒層に滞留しフラッディングが起こることが多い。このため、触媒層に疎水性を付与して生成水の散逸性を向上させることが燃料電池の性能安定性を左右する重要な要素となると考えられる。
【０００７】
従来、触媒層の疎水化方法としては、触媒層を形成する際にポリテトラフルオロエチレン（ＰＴＦＥ）などフッ素樹脂系微粒子粉末を溶剤や界面活性剤と共に疎水剤として混合する方法が知られている。
【０００８】
また、更に生成水の散逸性を向上させるため、触媒層の厚み方向に疎水性に濃度分布を持たせる方法（特許文献１）や、疎水性を付与する部分を触媒層面内で偏在させする方法（特許文献２）が提案されている。
【０００９】
また、特許文献３には、フッ素系樹脂微粒子以外にジメチルポリシロキサンからなる微粒子を混合する方法が開示されている。この疎水性微粒子の粒径はカーボン担体粒子と同等で、１０μｍ以下とすることが好ましいと、特許文献３には記載されている。
【００１０】
一方、特許文献４及び５には、スパッタ法やイオンプレーディング法を用いて、燃料電池用触媒層を形成する方法が開示されている。
このように最近、スパッタ法などの真空成膜プロセスを用いて、触媒層を形成する手法が開発されてきている。従来は、触媒粒子と電解質及び溶媒とを混合したスラリーに疎水性粒子を混合して疎水化を行うのに対し、特許文献４及び５のような製造方法では、触媒層の形成時に疎水性微粒子を混合しない製法となっている。すなわち、混合法での疎水性の付与はなされていない。
【特許文献１】特許第３２４５９２９号公報
【特許文献２】特開２００４−１７１８４７号公報
【特許文献３】特開２００１−７６７３４号公報
【特許文献４】特開２００６−４９２７８号公報
【特許文献５】特表２００１−５１９５９号
【発明の開示】
【発明が解決しようとする課題】
【００１１】
上記特許文献３に記載のような従来用いられてきた疎水性微粒子は、導電性もプロトン伝導性もなく、さらに触媒粒子や電解質、担体粒子などと共に混合されランダムに分散している。
【００１２】
そのため、従来の疎水微粒子を用いた場合、触媒層の疎水性は向上する。しかし、疎水性微粒子の一部は触媒粒子間または触媒と電解質との間に入り込んでしまい、触媒表面におけるプロトン吸着面積、即ち有効表面積が低下して、触媒利用率が低下してしまうという問題点があった。
【００１３】
さらに、従来一般に広く用いられてきたフッ素樹脂系の疎水性微粒子の直径は約１００ｎｍから数１００μｍ程度であり、２次凝集粒子の直径は更に大きかった。特許文献３に記載の疎水性粒子でもカーボン担体粒子と同程度の１０μｍ程度であった。
【００１４】
従来は疎水性粒子がこのような粒径であったので、触媒層中の１００ｎｍより小さい空隙（以下「ミクロ空隙」）内を疎水化することが原理的に不可能である。この場合、ミクロ空隙内は親水性のままなので、大きな疎水性粒子によりミクロ空隙の外側が疎水化されてしまうと、このミクロ空隙内に生成水が閉じ込められてしまうことがあった。この結果、ミクロ空隙内で局所的なフラッディングが起こり、触媒利用率が低下するという問題があった。
【００１５】
また従来の疎水剤は粒状であるため、疎水性微粒子の大きさが空隙の大きさと同程度の場合には、空隙が疎水性微粒子で塞がれてしまい反応ガスの通気性が低下する。そのため、空隙内での反応が停止する結果、やはり触媒利用率が低下するという問題があった。
【００１６】
以上のように従来技術では触媒層への不完全な疎水性付与はなされるものの、同時に触媒利用率の低下が起こるという問題があった。
その結果として、従来、疎水性を付与しない場合に比べて、高電流密度領域における燃料電池の電圧は向上するものの、低電流密度領域では逆に電圧が低下してしまっていた。
【００１７】
このため触媒層の疎水化と触媒利用率の向上を両立する技術が求められていた。
また一方で、特許文献４及び５に示されているように、スパッタ法などを用いて触媒層を形成する場合には、従来技術のように疎水性微粒子を混合して触媒層を形成することができず、従来の混合法では疎水性を付与できない。この場合、触媒層形成後に従来のフッ素樹脂系の疎水性微粒子を塗布しても、触媒層の空孔径の多くが数１００ｎｍ程度と疎水性微粒子より小さいため、疎水性粒子が触媒層中に分散されず、触媒層の内部に効果的に疎水性を付与することができないという問題点があった。
【００１８】
本発明は、以上のような事情に鑑みてなされたもので、触媒層中のミクロ空隙内にも疎水性を効果的に付与し、同時に有効表面積及び触媒利用率を向上させた固体高分子型燃料電池の疎水性触媒層を提供するものである。また本発明はスパッタ法で形成された触媒層に対して、疎水性と有効表面積の向上をもたらすことができる。
【００１９】
また本発明は、上記の疎水性を付与した疎水性触媒層を用いて、安定な発電特性を有する固体高分子型燃料電池を低コストで提供するものである。
【課題を解決するための手段】
【００２０】
本発明は、上述した課題を解決するためになされたものである。
すなわち本発明は、触媒と、疎水剤とプロトン導電性電解質とからなる、固体高分子型燃料電池用触媒層において、前記触媒は、白金酸化物を還元してなる樹枝状形状触媒であり、前記疎水剤は、Ｓｉ原子、Ｏ原子および疎水性置換基を有する化合物からなり、ＳｉとＰｔの原子数比Ｓｉ／Ｐｔが０．１５以上０．２５以下であることを特徴とする固体高分子型燃料電池用疎水性触媒層である。
【００２１】
前記疎水剤は、疎水性置換基を有するシロキサン重合体からなることが好ましい。
また前記疎水剤は、アルキルシロキサンからなることが好ましい。
また本発明は、白金酸化物の触媒作用で、加水分解反応を起こし重合可能基を生成する、疎水性置換基を含むＳｉ化合物を、白金酸化物に接触させる工程と、前記Ｓｉ化合物を白金酸化物の近傍で重合反応させることで、前記疎水剤を白金酸化物表面に生じさせる工程と、その後に白金酸化物を還元する工程を有することを特徴とする固体高分子型燃料電池用疎水性触媒層の製造方法である。
【００２２】
前記Ｓｉ化合物は、２，４，６，８−テトラアルキルシクロテトラシロキサン、１，１，１，３，３，３−ヘキサアルキルジシラザン、モノアルキルシラン、ジアルキルシラン、トリアルキルシラン、からなる群より選ばれた少なくとも一種類以上の化合物または混合物であることが好ましい。
【００２３】
また、本発明は、上記の疎水性触媒層を有する固体高分子型燃料電池である。
本発明によれば、白金酸化物表面で、疎水性置換基を含むＳｉ化合物の加水分解及び重合反応を開始させることにより、ミクロ空隙内を含む触媒層空孔中に疎水剤を形成させ、その後に前記酸化物を還元することにより、触媒利用率と生成水の散逸性を同時に向上させることができる。
【００２４】
前記疎水剤は、ミクロ空隙より小さなＳｉ化合物分子から、触媒層空孔内で重合反応により生成されるため、従来困難であった１００ｎｍ以下のミクロ空隙内部にも疎水性を付与することができる。
【００２５】
また本発明は、上記の生成水の散逸性を向上させた触媒層を用いて、安定な特性を有する固体高分子型燃料電池を低コストで提供するものである。
さらに安定な特性を有する固体高分子型燃料電池を低コストで提供することができる。
【００２６】
さらに本発明によれば、触媒と電解質との接触面積、即ち触媒反応に寄与し得る有効表面積を向上させることができ、このため触媒利用率を向上させることができる。
これにより従来困難であった疎水性の付与と触媒利用率の向上を同時に達成することができる。また触媒の利用率が向上することにより、触媒担持量を低減することもできるため、製造コストを下げることができる。
【００２７】
また本発明は、上記の生成水散逸性及び触媒利用率を向上した触媒（以下、「疎水性触媒」）を用いて、安定な発電特性を有する固体高分子型燃料電池を低コストで提供することができる。さらに、本発明の触媒層の製造方法は、簡易かつ安価で再現性のよい工程により、固体高分子型燃料電池の触媒層を低コストで実現できる。
【発明の効果】
【００２８】
本発明によれば、触媒層中の生成水の散逸性の向上と触媒利用率の向上とを両立させた固体高分子型燃料電池の疎水性触媒層を提供することができる。
また、本発明は、上記の疎水性を付与した疎水性触媒層を用いて、安定な発電特性を有する固体高分子型燃料電池を低コストで提供することができる。
【発明を実施するための最良の形態】
【００２９】
以下図面を参照して、本発明の固体高分子型燃料電池の疎水性触媒層の実施の形態を示して説明する。ただし、この実施の形態に記載されている材質、寸法、形状、配置等は、特に特定的な記載がない限りは、この発明の範囲を限定するものではない。以下に記述する製造方法も同様である。
【００３０】
図１は、本発明の固体高分子型燃料電池用疎水性触媒層（以降、疎水性触媒層と略記する。）を用いた燃料電池単セルの断面構成の一例を示す模式図である。図１において、１は固体高分子電解質膜、これを挟んで一対の触媒層、すなわちアノード側の触媒層２と、カソード側の触媒層３が配置されている。
【００３１】
本実施例においては、カソード（空気極）側のみに本発明の疎水性触媒層が配置された例を示すが、触媒層の配置構成はこれに限定されるものではない。例えば、本発明の疎水性触媒層を両極に配置しても、あるいはアノード側のみに配置してもよい。もっとも、水が生成するカソード側の触媒層でフラッディングが起きやすいことからすれば、少なくともカソード側には本発明の疎水性触媒層を配置することが好ましい。
【００３２】
カソード側触媒層３は、疎水性触媒４と、該疎水性触媒４を支持する触媒担体５とから構成される。カソード側の触媒層３の外側には、カソード側ガス拡散層７とカソード側電極（空気極）９が配置される。
【００３３】
アノード側の触媒層２の外側には、アノード側ガス拡散層６とアノード側電極（燃料極）８が配置される。
固体高分子電解質膜１としては、スルホン酸基を有するパーフルオロカーボン重合体を好適に使用することができる。
【００３４】
パーフルオロスルホン酸重合体の例としてナフィオン（登録商標、デュポン社製）が挙げられる。
なお、プロトンＨ+が電解質膜中をカソード側に向かって移動する場合には水分子を媒体として電解質中の親水性部分を移動する場合が多いので、電解質膜は水分子を保有する機能も有していることが好ましい。
【００３５】
固体高分子電解質膜の機能としては、アノード側で生成したプロトンＨ+をカソード側に伝達するとともに未反応の反応ガス（水素および酸素）を通さないこと、所定の保水機能があることが好ましい。高分子電解質膜には、このような機能を有する材料のうち、諸条件を考慮して任意の材料を選択して使用することができる。
【００３６】
ガス拡散層６，７は、以下の機能を有することが好ましい。まず、電極反応を効率良く行わせるために、燃料ガスまたは空気を燃料極または空気極の触媒層中の電極反応領域へ、面内で均一に充分に供給する機能である。また、電極反応によって生じる電荷を単セル外部に放出させる機能である。さらに、反応生成水や未反応ガスを単セル外部に効率よく排出する機能である。ガス拡散層としては、電子伝導性を有する多孔質体、例えばカーボンクロスやカーボンペーパーを好ましく用いることができる。
【００３７】
触媒担体５に期待される役割としては、助触媒としての触媒活性向上、疎水性触媒４の形態保持、電子伝導チャネルの確保、比表面積増大等が挙げられる。触媒担体としては、例えばカーボンブラック層や金微粒子層を好ましく用いることができる。
【００３８】
つづいて、疎水性触媒４の構造を図２に模式的に示す。疎水性触媒４は、触媒１１と疎水剤１２及び電解質１３とからなり、疎水剤１２は、触媒層中のミクロ空隙内１４にも入り込んでいる。
【００３９】
本発明の好適な製造方法では、触媒１１上に疎水剤１２を形成した後に電解質１３を形成するため、図２のように疎水剤１２の上にも電解質１３が被さっている箇所がある。
ここで、疎水剤１２は、触媒１１中のＰｔと疎水剤１２中に含まれるＳｉの原子数比Ｓｉ／Ｐｔが、０．１５以上０．２５以下の範囲となる量であることが好ましく、０．１８以上０．２２以下の範囲となる量がより好ましい。
【００４０】
疎水剤１２が多すぎると、（１）触媒層の空孔の多くが塞がれてガス拡散性が低下する、（２）触媒表面が疎水剤１２で覆われ過ぎて、電解質と触媒の接触面積が低下する、という理由で触媒層の性能が低下する。
【００４１】
逆に疎水剤１２が少なすぎると、触媒層が十分な疎水性を得られない。
触媒１１は白金酸化物を還元して得られる白金ナノ粒子の集合体からなり、樹枝状形状を有している。
【００４２】
ここで本明細書における樹枝状とは、触媒粒子が集まって構成されるフレーク（薄片）状組織が、分岐点を有して多数集まった構造を指す。
一つのフレーク状組織は、その短手方向の長さが５ｎｍ以上２００ｎｍ以下であることが好ましい。なお、ここにいう短手方向の長さとは、一つのフレークの面内における最小の寸法を意味する。樹枝状形状の白金ナノ粒子の集合体に関しては、例えば、特開２００６−４９２７８号公報に開示されている技術を本発明に適用することが可能である。
【００４３】
前記白金ナノ粒子としては直径は３から２０ｎｍ程度のものが、触媒活性が高いため好ましく、３から１０ｎｍのものが表面積が大きいため特に好ましい。２０ｎｍ以上では触媒活性が低くなってしまい、燃料電池の性能が低下する恐れがある。
【００４４】
本発明の疎水性触媒層の製造方法は、白金酸化物の触媒作用で、加水分解反応を起こし重合可能基を生成する、疎水性置換基を含むＳｉ化合物を、白金酸化物に接触させる工程と、前記Ｓｉ化合物を白金酸化物の近傍で加水分解及び重合反応させることで、前記疎水剤を白金酸化物表面に生じさせる工程と、その後に白金酸化物を還元する工程を有することを特徴とする。
【００４５】
ここで前記Ｓｉ化合物を白金酸化物と接触させる工程を、白金酸化物の還元工程後に行うことは好ましくない。還元後の白金と、前記Ｓｉ化合物とを接触させてしまうと、加水分解反応が速く進行するので、過剰なアルキルシロキサンが触媒層中に生成して、電解質膜との接着性を悪くしたり、触媒層中の空孔が塞がれてしまう。
【００４６】
また前記Ｓｉ化合物を、白金酸化物に接触させる工程は、３分から３０分の間であることが好ましい。接触時間が短すぎると、十分な効果が得られない場合がある。また接触時間が長すぎると、過剰なアルキルシロキサンが生成して、電解質膜との接着性を悪くしたり、触媒層中の空孔を塞いだりして、燃料電池の出力が低下する場合がある。
【００４７】
前記工程に使用する白金酸化物としては、二酸化白金または二酸化白金を主成分とする金属酸化物の混合物を用いると、触媒１１が樹枝状形状となり、触媒層の空孔率が高くなるので、より好ましい。
【００４８】
また本明細書中における、二酸化白金とは、化学式ＰｔＯ2のみならず、化学式ＰｔＯx（Ｘ＞２）で表されるものを含む。化学式ＰｔＯx（Ｘ＞２）で表されるものを使用しても、本発明の製法で本発明の効果を得られる。
【００４９】
本発明で用いられる疎水性置換基としては、アルキル基（炭素鎖が分岐していてもよいし、二重結合を有していてもよい。また、いずれも、水素原子がハロゲン原子で置換されていてもよい）が例として挙げられ、メチル基を特に好ましく用いることができる。
【００５０】
また、前記疎水性置換基を含むＳｉ化合物は、２，４，６，８−テトラアルキルシクロテトラシロキサン、１，１，１，３，３，３−ヘキサアルキルジシラザン、モノアルキルシラン、ジアルキルシラン、トリアルキルシラン、からなる群より選ばれた化合物または混合物であることが好ましい。
【００５１】
上記Ｓｉ化合物は、金属などとの接触により、加水分解反応を起こしてＳｉ−ＯＨ基を生成するので、Ｓｉ−ＯＨ基同士の脱水縮重合反応が起こり、Ｓｉ原子、Ｏ原子および疎水性置換基を有するシロキサン重合体を生成することが一般に知られている。ここで、前記Ｓｉ化合物分子中の疎水性置換基がアルキル基である場合は、アルキルシロキサン重合体が生成される。
【００５２】
上記加水分解反応は金属との接触で起こることが知られているが、白金酸化物との接触でも、加水分解及び重合反応は進行する。
本発明の製造方法はこの現象を利用したもので、白金酸化物と前記Ｓｉ化合物を、適度な時間接触させることで、触媒層中にアルキルシロキサン重合体を適量生成させ、効果的に疎水性を付与できる。
【００５３】
白金と接触させることによって前記Ｓｉ化合物の加水分解反応を行った場合、反応速度が速くなってしまうため、短時間でアルキルシロキサン重合体が過剰に生成し、電解質膜との接着性を悪くしたり、触媒層中の空孔が塞がれてしまう可能性が高い。
【００５４】
このため、前記Ｓｉ化合物を接触させる工程は、白金酸化物の還元工程前に行うことが強く推奨される。
また、１，１，１，３，３，３−ヘキサアルキルジシラザンやトリアルキルシランを単独で用いる場合には、一分子中の重合可能基が少ないので、ＵＶ光照射などの手法で疎水性置換基の一部を加水分解してＳｉ−ＯＨ基に置換すると、重合反応を促進できるので好ましい。
【００５５】
Ｓｉ−ＯＨ基の脱水縮重合反応は室温下でも進行するが、疎水剤が形成された後に触媒層を加熱する操作を加えることがより好ましい。そのようにした場合、加熱により疎水剤中の未重合Ｓｉ−ＯＨ基を重合させ疎水性をさらに向上させることができる。
【００５６】
加熱処理時の温度は疎水性置換基及び触媒層中の材料が熱分解しない程度の温度が好ましく、２００℃以下であることがより好ましい。
一般に、高性能な触媒層を得るには、疎水性のみならず触媒の利用効率を高くすることも重要である。本発明の疎水性触媒４は、疎水化処理を行わない場合に比べて、触媒表面におけるプロトン吸着面積、すなわち有効表面積が大きく、触媒利用率が高いという特徴を有する。
【００５７】
この特徴を得るためには、前記疎水剤を形成した後に、パーフルオロスルホン酸ポリマー溶液などの添加によりプロトン伝導性電解質を触媒層中に形成することが好ましい。白金酸化物の還元後にプロトン伝導性電解質を形成することがより好ましい。
【００５８】
上記のようにすることで、電解質分子の疎水性部と疎水剤との濡れ性が高くなる。これにより、疎水剤と接していない触媒表面部分とプロトン伝導性電解質分子の親水性部との濡れ性が相対的に向上するため、疎水性触媒４中では有効表面積が疎水化処理をしていない触媒に比べて大きくなって好ましい。
【００５９】
本発明の疎水性触媒層の製造方法としては、様々な方法が挙げられる。図１に示した構成の場合を例として、以下にその一例を挙げて説明する。なお、本発明は下記の製法になんら限定されるものではない。
【００６０】
（１）カソード側の触媒層を準備する。
固体高分子電解質膜への転写層としてのＰＴＦＥ（ポリテトラフルオロエチレン）シート上に、電子ビーム蒸着法により触媒担体としてのＡｕを成膜した後、反応性スパッタ法により多孔質白金酸化物触媒層を形成する。
【００６１】
（２）触媒層を疎水化処理する。
（１）で得られた触媒層を、疎水性置換基を含むＳｉ化合物の気体とを接触させることによって、触媒表面上に疎水剤を形成する。その後加熱によって、疎水剤の重合反応を促進しても良い。
【００６２】
つづいて、この白金酸化物層を水素還元処理することによって、多孔質な白金／金触媒層を得る。さらにその後、得られた触媒層上にプロトン伝導性電解質であるＮａｆｉｏｎのＩＰＡ溶液（５ｗｔ％，和光純薬製）を適量滴下し、その後真空中にて溶媒を揮発させることで、触媒表面にプロトンパスを形成する。
【００６３】
（３）アノード側の触媒層を準備する。
（１）と同様にＰＴＦＥシート上に、ドクターブレードを用いて白金担持カーボン触媒層を形成する。触媒層の厚さは２０から４０μｍの範囲が好ましい。
【００６４】
ここで使用する触媒スラリーは、白金担持カーボン（Ｊｈｏｎｓｏｎ  Ｍａｔｔｈｅｙ製、ＨｉＳＰＥＣ４０００）、及びＮａｆｉｏｎ、ＰＴＦＥ、ＩＰＡ（イソプロピルアルコール）、水の混錬物である。
【００６５】
（４）上記により作製した一対の触媒層によって固体高分子電解質膜（Ｄｕｐｏｎｔ製、Ｎａｆｉｏｎ１１２）を、ＰＴＦＥシートが外側になる様に挟みこんでホットプレスを行う。さらにＰＴＦＥシートを剥離することにより、一対の触媒層を固体高分子電解質膜に転写して、電解質膜と一対の触媒層を接合し膜−電極接合体（ＭＥＡ）を得る。
【００６６】
（５）このＭＥＡをガス拡散層としてのカーボンクロス（Ｅ−ＴＥＫ製、ＬＴ１４００−Ｗ）、さらに燃料極電極および空気極電極によって挟んで単セルを作製する。
本発明の触媒層の製造方法はこの単セル構成の固体高分子型燃料電池に限定されるものではなく、単セルを複数スタックした構成の固体高分子型燃料電池にも適用可能である。
【実施例】
【００６７】
次に、具体的な実施例を示し、本発明を詳細に説明する。
実施例１
本実施例は、実施形態の中の図１に示した構成からなる固体高分子型燃料電池を作製した例である。
【００６８】
以下、本実施例に係わる固体高分子型燃料電池の製造工程を詳細に説明する。
（工程１）
高分子電解質膜への転写層として、ＰＴＦＥシート（日東電工製、ニトフロン）上に電子ビーム真空蒸着法により金薄膜を５０ｎｍの厚さに形成した。これに反応性スパッタ法により、多孔質白金酸化物層を２μｍの厚さに形成した。反応性スパッタは、全圧５Ｐａ、酸素流量比（ＱO2／（ＱAr＋ＱO2））７０％、基板温度２５℃、ＲＦ投入パワーは、５．４Ｗ／ｃｍ2の条件にて行った。
【００６９】
（工程２）
引き続き、この多孔質白金酸化物層を、２５℃で２，４，６，８−テトラメチルシクロテトラシロキサン（以下ＴＭＣＴＳと略称）の蒸気（分圧０．０５Ｐａ）と３０分間接触させ、白金酸化物表面上にメチルシロキサン重合体を生成させた。その後、大気中１８０℃で３時間の加熱処理を行い、未重合Ｓｉ−ＯＨ基の縮重合を促進した。
【００７０】
（工程３）
続いて得られた触媒層を２％Ｈ2／Ｈｅ雰囲気０．１ＭＰａにて３０分間の還元処理を行い、ＰＴＦＥシート上に多孔質白金触媒層を得た。Ｐｔ担持量は０．８５ｍｇ／ｃｍ2であった。この時の触媒層の水に対する平衡接触角は１３８°であり、触媒層表面は疎水性であった。
【００７１】
また、図４から図６に示すように、触媒層にメチルシロキサン重合体が存在しているのを走査電子顕微鏡で確認した。図４から図６において、暗斑状部分が触媒上に生成したメチルシロキサン重合体である。
【００７２】
図６から判るように、触媒層中の１００ｎｍ以下のミクロ空隙内部にもメチルシロキサン重合体が入り込んでいる様子が判る。
なお図６に示したメチルシロキサン重合体は、本発明の主旨が判りやすくなるように、全体の中で比較的大きい箇所をクローズアップしており、触媒層中には、これより小さな、数１０ｎｍの大きさの重合体も多数存在していた。
【００７３】
また、図５の暗斑状部分以外の部分は樹枝状形状の触媒を示すものであり、多数のフレーク状組織が分岐点を有して集まった形状となっている。透過型電子顕微鏡（ＴＥＭ）にて観察したところ、このフレーク部分は直径約５から１０ｎｍの白金微粒子の集合体であった。
【００７４】
走査型蛍光Ｘ線分析装置（リガク社製、ＺＳＸ１００ｅ）によって、得られた触媒層中のＳｉとＰｔの原子数比を測定したところ、Ｓｉ／Ｐｔ＝０．２２であった。
その後、得られた触媒層を５ｗｔ％のＮａｆｉｏｎ溶液（和光純薬工業製）を触媒面積１ｃｍ2当たり８μｌ滴下し、真空中にて溶媒を揮発させることで、触媒表面にプロトンパスを形成した。
【００７５】
（工程４）
本工程では、（工程３）で作製した触媒層と対になる触媒層として、白金担持カーボン触媒層を作製した。高分子電解質膜への転写層としてのＰＴＦＥシート上に、ドクターブレードを用いて白金担持カーボン触媒層を形成した。ここで使用する触媒スラリーは、白金担持カーボン（Ｊｈｏｎｓｏｎ  Ｍａｔｔｈｅｙ製、ＨｉＳＰＥＣ４０００）、Ｎａｆｉｏｎ、ＩＰＡ、水の混錬物である。このときのＰｔ担持量は０．３５ｍｇ／ｃｍ2であった。
【００７６】
（工程５）
（工程３）および（工程４）によって作製した２つの触媒層で固体高分子電解質膜（Ｄｕｐｏｎｔ製Ｎａｆｉｏｎ１１２）を挟み、８ＭＰａ、１５０℃、１ｍｉｎのプレス条件でホットプレスを行った。ＰＴＦＥシートを剥離することにより、一対の触媒層を高分子電解質膜に転写して、電解質膜と一対の触媒層を接合した。
【００７７】
（工程６）
本発明の疎水性触媒層をカソード側、白金担持カーボン触媒層をアノード側として、この接合体をガス拡散層としてのカーボンクロス（Ｅ−ＴＥＫ製、ＬＴ−１４００Ｗ）、さらに燃料極電極および空気極電極によって図１のような順で挟んで単セルを形成した。
【００７８】
以上の工程によって作製した単セルに関して、図３に示した構成の評価装置を用いて特性評価を行った。アノード電極側に水素ガスをデッドエンドで充填し、カソード電極側は空気に開放して、電池温度８０℃にて放電試験を行ったところ、図７に示すような電流−電圧特性が得られた。
【００７９】
比較例１
比較例１として、工程（２）を省略した以外はすべて実施例１と同様にして作成した触媒層を用いた場合の例を図７中に示した。なお、この触媒層のＰｔ担持量は実施例１と同じく０．８５ｍｇ／ｃｍ2であった。また比較例１の触媒層の水に対する平衡接触角は６．３°であり、触媒層表面は親水性であった。また比較例１はメチルシロキサンを付与していないため、Ｓｉ／Ｐｔ比は０であった。
【００８０】
まず反応律速領域である０．９Ｖでの電流密度を比較すると、実施例１が１２．３ｍＡ／ｃｍ2であったのに対し、比較例１では７．６ｍＡ／ｃｍ2であった。さらに、これをＰｔ担持量で除した触媒比活性を比較すると、実施例１が１４．５Ａ／ｇであったのに対し、比較例１では８．９Ａ／ｇであった。
【００８１】
すなわち実施例１の触媒層は比較例１の触媒層に対し、活性化分極による電池特性の劣化が大幅に抑えられていた。この結果は実施例１のメチルシロキサン重合体が触媒表面における酸化還元反応を阻害せず、むしろ触媒層の活性を向上させていることを示す。これは後述するように触媒層の有効表面積が増加したためであると考えられる。
【００８２】
また拡散分極律速領域である６００ｍＡ／ｃｍ2での電圧を比較すると、実施例１の単セルが０．４２Ｖ以上の電圧が取れるのに対し、比較例１では約０．３Ｖであった。すなわち、実施例１の触媒層は比較例１の触媒層に対し、拡散分極による電池特性の劣化が大幅に抑えられていた。このことは、実施例１の疎水性触媒層が比較例１の触媒層に対し、生成水散逸性に優れていることを示す。
【００８３】
次に実施例１の単セルを６００ｍＡ／ｃｍ2の電流密度で、連続発電を行った場合の電圧の時間変化を、比較例１の単セルの結果とともに図８に示す。
実施例１の疎水性触媒層を用いた単セルが、１時間４０分を経過してもなお電圧が０．３Ｖ以上あったのに対し、比較例１の単セルでは１２分で電圧が０になり発電が停止してしまった。
【００８４】
このことは、実施例１の疎水性触媒層が比較例１の触媒層に対し生成水散逸性に優れていたため、燃料電池性能の安定性を大幅に向上させたことを示す。
次に、アノード電極側に水素ガスを２０ｓｃｃｍで流し、カソード電極側はＮ2ガスを４０ｓｃｃｍで流し、電池温度８０℃にてサイクリックボルタンムグラム測定を行い、単位電極面積当たりのＨ+吸着面積、即ち有効表面積を測定した。
【００８５】
実施例１の触媒層の電極単位面積当たりの有効表面積は２８２ｃｍ2であり、比較例１の触媒層の有効表面積は２０８ｃｍ2であった。実施例１の疎水化触媒層は、比較例１の触媒層に比べて、同じ白金担持量でありながら有効表面積が３０％以上も増加しており、触媒利用率が大幅に向上していた。
【００８６】
実施例２
本実施例は、実施形態の中の図１に示した固体高分子型燃料電池の構成を本発明の触媒層およびその製造方法によって作製した例である。
【００８７】
以下、本実施例に係わる固体高分子型燃料電池の製造工程を詳細に説明する。
（工程１）
高分子電解質膜への転写層として、ＰＴＦＥシート（日東電工製、ニトフロン）上に電子ビーム真空蒸着法により金薄膜を５０ｎｍの厚さに形成した。これに反応性スパッタ法により、多孔質白金酸化物層を２μｍの厚さに形成した。反応性スパッタは、全圧５Ｐａ、酸素流量比（ＱO2／（ＱAr＋ＱO2））７０％、基板温度２５℃、ＲＦ投入パワーは、５．４Ｗ／ｃｍ2の条件にて行った。
【００８８】
（工程２）
引き続き、この多孔質白金酸化物層を、紫外線を照射しながら５０℃で１，１，１，３，３，３−ヘキサメチルジシラザンの蒸気（分圧１０５ｈＰａ）と１０分間接触させ、白金酸化物表面上にメチルシロキサン重合体を成膜した。その後、大気中１８０℃で３時間の加熱処理を行い、未重合Ｓｉ−ＯＨ基の縮重合を促進した。
【００８９】
その後の工程（（工程３）から（工程６）まで）は、実施例１と同様に行い、単セルを形成した。Ｐｔ担持量は０．８５ｍｇ／ｃｍ2であった。また触媒層の水に対する平衡接触角は１３８°であり、触媒層表面は疎水性であった。またＳｉ／Ｐｔ比は、０．１８であった。
【００９０】
以上の工程によって作製した単セルに関して、図３に示した構成の評価装置を用いて特性評価を行った。アノード電極側に水素ガスを、カソード電極側に空気を流し、電池温度８０℃にて放電試験を行ったところ、図９に示すような電流−電圧特性が得られた。
【００９１】
まず反応律速領域である０．９Ｖでの電流密度を比較すると、実施例２が１４．９ｍＡ／ｃｍ2であったのに対し、比較例１では７．６ｍＡ／ｃｍ2であった。さらに、これをＰｔ担持量で除した触媒比活性を比較すると、実施例２が１７．５Ａ／ｇであったのに対し、比較例１では８．９Ａ／ｇであった。
【００９２】
すなわち実施例２の触媒層は比較例１の触媒層に対し、活性化分極による電池特性の劣化が大幅に抑えられていた。この結果は実施例２のメチルシロキサン重合体が触媒表面における酸化還元反応を阻害せず、むしろ触媒の活性を向上させていることを示す。
【００９３】
また拡散分極律速領域である５００ｍＡ／ｃｍ2での電圧を比較すると、実施例２の単セルが０．５３Ｖの電圧が取れるのに対し、比較例１では０．４Ｖ以下の電圧であった。すなわち、実施例２の触媒層は比較例１の触媒層に対し、拡散分極による電池特性の劣化が大幅に抑えられていた。このことは、実施例２の疎水性触媒層が比較例１の触媒層に対し、生成水散逸性に優れていることを示す。
【００９４】
次に実施例２の単セルを５００ｍＡ／ｃｍ2の電流密度で、連続発電を行った場合の電圧の時間変化を、比較例１の単セルの結果とともに図１０に示す。
実施例２の疎水性触媒層を用いた単セルが、５０分を経過してもなお電圧が０．４８Ｖあったのに対し、比較例１の単セルでは約２７分後に電圧が０になり発電が停止してしまった。このことは、本発明の疎水性触媒層が比較例１の触媒層に対し生成水散逸性に優れていたため、燃料電池性能の安定性を大幅に向上させたことを示す。
【００９５】
次に、アノード電極側に水素ガスを２０ｓｃｃｍで流し、カソード電極側はＮ2ガスを４０ｓｃｃｍで流し、電池温度８０℃にてサイクリックボルタンムグラム測定を行い、有効表面積を測定した。
【００９６】
実施例１の触媒層の電極単位面積当たりの有効表面積は２３６ｃｍ2であり、比較例１の触媒層の有効表面積は２０８ｃｍ2であった。実施例２の疎水化触媒は、疎水化処理を行っていない触媒を用いた場合に比べて、有効表面積が１３％以上増加しており、触媒利用率が大幅に向上していた。
【００９７】
実施例３
（工程１）
ガス拡散層を兼ねた触媒層の基板として、カーボンクロス（Ｅ−ＴＥＫ製ＬＴ−１４００Ｗ）の炭素微粒子からなる面に、反応性スパッタ法により、多孔質白金酸化物層を２μｍの厚さに形成した。反応性スパッタは、全圧５Ｐａ、酸素流量比（ＱO2／（ＱAr＋ＱO2））７０％、基板温度２５℃、ＲＦ投入パワーは、５．４Ｗ／ｃｍ2の条件にて行った。
【００９８】
（工程２）
引き続き、この多孔質白金酸化物層とガス拡散層の複合体を、２５℃でＴＭＣＴＳの蒸気（分圧０．０５Ｐａ）と５分間接触させ、白金酸化物表面上にメチルシロキサン重合体を生成した。実施例１とは異なり、実施例３ではこの後の加熱処理は実施しなかった。
【００９９】
（工程３）
続いて得られた触媒層を２％Ｈ2／Ｈｅ雰囲気０．１ＭＰａにて３０分間の還元処理を行い、多孔質白金触媒層―ガス拡散層複合体を得た。Ｐｔ担持量は０．８５ｍｇ／ｃｍ2であった。この時の触媒層の水に対する平衡接触角は１３１°であり、触媒層表面は疎水性であった。
【０１００】
その後、得られた触媒層を５ｗｔ％のＮａｆｉｏｎ溶液（和光純薬工業製）を触媒面積１ｃｍ2当たり８μｌ滴下し、真空中にて溶媒を揮発させることで、触媒表面にプロトンパスを形成した。
【０１０１】
（工程４）
（工程３）によって作製した疎水性触媒層と、実施例１の工程（４）で得られた白金担持カーボン触媒層で、固体高分子電解質膜（Ｄｕｐｏｎｔ製Ｎａｆｉｏｎ１１２）を挟み、４ＭＰａ、１５０℃、２０ｍｉｎのプレス条件でホットプレスを行った。白金担持カーボン触媒層側のＰＴＦＥシートを剥離することにより、一対の触媒層を高分子電解質膜に転写して、ガス拡散層が一体化したＭＥＡを得た。
【０１０２】
その後の工程（（工程５）、（工程６））は、実施例１と同様に行い、単セルを形成した。
以上の工程によって作製した単セルに関して、実施例１と同様にして放電試験を行った結果を図１１に示した。
【０１０３】
また実施例３に対する比較例を下記に記述した。各比較例の電流―電圧特性は図１１に示した。また比較がしやすいように、表１に、実施例３と比較例の、０．９Ｖでの電流密度、触媒比活性、限界電流値、有効表面積、Ｓｉ／Ｐｔ原子数比を記載した。
【０１０４】
比較例２
（工程２）を省略した以外はすべて実施例３と同様にして作成した触媒層を用いて単セルを形成した。なお、この触媒層のＰｔ担持量は実施例３と同じく０．８４ｍｇ／ｃｍ2であった。また比較例２の触媒層の水に対する平衡接触角は６．３°であり、触媒層表面は親水性であった。
【０１０５】
比較例３
（工程２）において、多孔質白金酸化物層を、ＴＭＣＴＳの蒸気と接触させる代わりに、ＰＴＦＥ（テトラフルオロエチレン）ディスパージョン溶液（Ｐｏｌｙｆｒｏｎ、６０ｗｔ％、ダイキン工業製、平均粒径３００μｍ）を純水で２０％に希釈したものに浸漬後、引上げて室温で風乾した以外は、すべて実施例３と同様にして作成した触媒層を用いて単セルを形成した。
【０１０６】
Ｐｔ担持量は０．８４ｍｇ／ｃｍ2であり、触媒層の水に対する平衡接触角は１４６°で、触媒層表面は疎水性であった。
【０１０７】
比較例４
（工程２）において、多孔質白金酸化物層を、２５℃でＴＭＣＴＳの蒸気（分圧０．０５Ｐａ）と１分間接触させた以外は、すべて実施例３と同様にして作成した触媒層を用いて単セルを形成した。
【０１０８】
Ｐｔ担持量は０．８４ｍｇ／ｃｍ2であり、触媒層の水に対する平衡接触角は２０°で、触媒層表面は親水性であった。
【０１０９】
比較例５
（工程２）において、多孔質白金酸化物層を、２５℃でＴＭＣＴＳの蒸気（分圧０．０５Ｐａ）と６０分間接触させた以外は、すべて実施例３と同様にして作成した触媒層を用いて単セルを形成した。
【０１１０】
Ｐｔ担持量は０．８４ｍｇ／ｃｍ2であり、触媒層の水に対する平衡接触角は１３８°で、触媒層表面は疎水性であった。
【０１１１】
比較例６
（工程２）を、（工程３）の水素還元処理後に行い、（工程２）において２５℃でＴＭＣＴＳの蒸気（分圧０．０５Ｐａ）と３分間接触させた以外は、すべて実施例３と同様にして触媒層を作成した。
【０１１２】
この触媒層を、実施例３の（工程４）と同様にして、固体高分子電解質膜（Ｎａｆｉｏｎ１１２）にホットプレスしたところ、触媒層がＮａｆｉｏｎ１１２に転写できない箇所が多数発生し、ＭＥＡを形成することができなかった。
【０１１３】
比較例７
（工程１）で白金酸化物層の厚さを約１．８μｍとし、実施例３の（工程２）を（順序を入れ替えて）、（工程５）のホットプレス後に行い、（工程２）において４℃でＴＭＣＴＳの蒸気（分圧０．０２Ｐａ）と３分間接触させた以外は、すべて実施例３と同様にして作成した触媒層を用いて単セルを形成した。
【０１１４】
Ｐｔ担持量は０．７１ｍｇ／ｃｍ2であり、触媒層の水に対する平衡接触角は１３８°で、触媒層表面は疎水性であった。
比較例８
（工程１）で白金酸化物層の厚さを約３μｍとし、（工程２）を（順序を入れ替えて）、（工程５）のホットプレス後に行い、（工程２）において２５℃でＴＭＣＴＳの蒸気（分圧０．０５Ｐａ）と６分間接触させた以外は、すべて実施例３と同様にして作成した触媒層を用いて単セルを形成した。
【０１１５】
Ｐｔ担持量は１．１ｍｇ／ｃｍ2であり、触媒層の水に対する平衡接触角は１３８°で、触媒層表面は疎水性であった。
実施例３、比較例２から５及び７から８の結果を、図１１及び表１に示す。
【０１１６】
比較例７及び８の有効表面積は、Ｐｔ担持量が実施例３と大きく異なるため比較が困難と判断し、測定していない。また比較例２及び３は、メチルシロキサンを加えていないため、Ｓｉ原子は観測されなかった。
【０１１７】
【表１】
2006332041.tif 000003
【０１１８】
実施例３及び表１から判るように、実施例３は最も大きい比活性を有し、１００から５００ｍＡ／ｃｍ2の広い電流密度範囲に渡って、他のすべての比較例より高い電圧値が得られた。また限界電流密度も比較例２に比べて大きく向上していた。
【０１１９】
また実施例３の比活性及び有効表面積は、実施例１及び２と同様、疎水化処理をしていない比較例２に比べて大きく向上しており、触媒利用率が向上していることが判る。
比較例３では、限界電流密度は高いものの、比活性及び６００ｍＡ／ｃｍ2までの電圧は、実施例３に比べて大きく低下していた。これは、ＰＴＦＥ微粒子の粒子径が数百μｍと大きかったため、疎水剤が分散せず触媒層を効果的に疎水化できていなかったことが原因と考えられる。
【０１２０】
また、比較例３の比活性及び４５０ｍＡ／ｃｍ2までの電圧は、疎水化処理をしていない比較例２より低下していた。
すなわち比較例３では、ＰＴＦＥ微粒子により触媒層に疎水性は付与できていたものの、触媒層中にＰＴＦＥ微粒子が過剰な部分と過小な部分ができてしまい、その部分のガス拡散が阻害された結果、触媒利用率が低下したものと考えられる。
【０１２１】
比較例４は、比較例２の疎水化処理を行っていなかった場合より、少し電流―電圧特性が向上していたが、実施例３よりは劣る結果となった。
また比活性も比較例２より向上していたが、限界電流及び有効表面積は比較例２と同等に留まり、実施例３には及ばなかった。
【０１２２】
これはＴＭＣＴＳ蒸気との接触時間が短すぎたために、十分な疎水性を触媒層に付与できていなかったことが原因と考えられる。
比較例５では、比活性、限界電流、有効表面積が実施例３に比べて大きく低下していた。これは、ＴＭＣＴＳ蒸気との接触時間が長すぎたために、過剰なメチルシロキサン重合体が触媒層中に生成してしまったことが原因と考えられる。
【０１２３】
すなわち過剰なメチルシロキサンにより、（１）メチルシロキサンで覆われた触媒表面が多くなりすぎて、電解質であるＮａｆｉｏｎと触媒との接触面積が低下した、及び（２）触媒層中の空孔がメチルシロキサンで塞がれ、酸素ガスの拡散性が低下した。それが原因で燃料電池の性能が低下したと考えられる。
【０１２４】
実施例１から３及び比較例４及び５の結果より、本発明の構成で高性能な疎水性触媒層を得るためには、Ｓｉ／Ｐｔ比がおおよそ０．１５以上０．２５以下の範囲にあることが好ましいことが判る。またＴＭＣＴＳ蒸気と白金酸化物との接触時間を適切に制御することが重要であることを示す。
【０１２５】
比較例６では、上述したように、触媒層のＮａｆｉｏｎ１１２への転写不良箇所が発生し、ＭＥＡを作成することができなかった。
これは、ＴＭＣＴＳの触媒接触による加水分解及び重合反応において、白金酸化物触媒より白金触媒を用いた方が反応速度が速く、反応が進行しすぎた為である。
【０１２６】
すなわち活性の高い白金触媒とＴＭＣＴＳを接触させたため、過剰なメチルシロキサン重合体が触媒層中に生成してしまった結果、Ｎａｆｉｏｎ１１２と触媒層との接着性が低下してしまったのである。
【０１２７】
比較例７及び８では、比活性及び限界電流が実施例３と比べて大きく低下してしまっていた。特に比較例８ではＰｔ担持量が実施例３より多いにも関わらず、０．９Ｖにおける電流密度、比活性、限界電流ともに、実施例３より低かった。
【０１２８】
これは、活性の高い白金触媒とＴＭＣＴＳを接触させたために、比較例５の場合と同様、過剰なメチルシロキサン重合体が触媒層中に生成してしまったためである。
さらに比較例７および８では、工程上、触媒還元後にナフィオンを添加してからＴＭＣＴＳを接触させている。この場合、ＴＭＣＴＳの加水分解は、ナフィオンで覆われていないＰｔ表面近傍で進行するので、この近傍に集中してメチルシロキサンが生成する。このため、いわゆる三相界面（白金、ナフィオン及び反応ガスが同時に接する界面）をメチルシロキサンが覆ってしまい、三相界面積が大きく減少してしまったと考えられる。このため燃料電池の性能が低下したのである。
【０１２９】
比較例６、７及び８の結果は、本発明の構成で高性能な疎水性触媒層を得るためには、ＴＭＣＴＳ蒸気と白金酸化物を接触させた後に、白金酸化物を還元処理することが必要であることを示す。
【０１３０】
以上の実施例に示すように、固体高分子型燃料電池の触媒層として、本発明に係わる疎水性触媒層を用いることにより、触媒層中の生成水散逸性及び触媒利用率が大幅に向上し、優れた電池特性を有する燃料電池が得られた。さらに本実施例にかかわる触媒層の製造方法は、簡易かつ安価で再現性のよいプロセスであるため、安定な特性を持った固体高分子型燃料電池を低コストで実現できた。
【産業上の利用可能性】
【０１３１】
本発明の疎水性触媒層は、触媒層中の生成水散逸性及び触媒利用率を向上できるので、固体高分子型燃料電池の触媒層として利用することができる。
また、前記触媒層を有する固体高分子型燃料電池は、携帯電話やノート型パソコン、デジタルカメラなど小型の電気機器用の燃料電池として利用することができる。
【図面の簡単な説明】
【０１３２】
【図１】本発明の疎水性触媒層を用いた固体高分子型燃料電池の単セルの構造を表す模式図である。
【図２】本発明の疎水性触媒層における疎水性触媒の一例を示す模式図である。
【図３】固体高分子型燃料電池の評価装置の模式図である。
【図４】本発明の実施例１の疎水性触媒層の表面の走査電子顕微鏡写真（倍率２５００倍）である。
【図５】本発明の実施例１の疎水性触媒層の表面の走査電子顕微鏡写真（倍率２万倍）である。
【図６】本発明の実施例１の疎水性触媒層の表面の走査電子顕微鏡写真（倍率１０万倍）である。
【図７】本発明の実施例１および比較例１の固体高分子型燃料電池の特性を示す図である。
【図８】本発明の実施例１および比較例１の固体高分子型燃料電池の出力電流密度６００ｍＡ／ｃｍ2における電圧の時間変化を示す図である。
【図９】本発明の実施例２および比較例１の固体高分子型燃料電池の特性を示す図である。
【図１０】本発明の実施例２および比較例１の固体高分子型燃料電池の、出力電流密度５００ｍＡ／ｃｍ2における電圧の時間変化を示す図である。
【図１１】本発明の実施例３および比較例２から５及び７から８の固体高分子型燃料電池の特性を示す図である。
【符号の説明】
【０１３３】
１  固体高分子電解質膜
２  アノード側触媒層
３  カソード側触媒層
４  疎水性触媒
５  触媒担体
６  アノード側ガス拡散層
７  カソード側ガス拡散層
８  アノード側電極（燃料極）
９  カソード側電極（空気極）
１０  膜−電極接合体
１１  触媒
１２  疎水剤
１３  プロトン伝導性電解質
１４  ミクロ空隙
【図１】
2006332041.tif 000004
【図２】
2006332041.tif 000005
【図３】
2006332041.tif 000006
【図７】
2006332041.tif 000007
【図８】
2006332041.tif 000008
【図９】
2006332041.tif 000009
【図１０】
2006332041.tif 000010
【図１１】
2006332041.tif 000011
【図４】
2006332041.tif 000012
【図５】
2006332041.tif 000013
【図６】
2006332041.tif 000014